【手続補正書】
【提出日】平成22年3月18日(2010.3.18)
【手続補正１】
【補正対象書類名】明細書
【補正対象項目名】特許請求の範囲
【補正方法】変更
【補正の内容】
【特許請求の範囲】
【請求項１】  液晶組成物が、一般式（I-1）〜（I-4）
【化１】
2000336363.tif 000001
（式中、デカヒドロナフタレン−２，６−ジイル基中に存在する１個又は２個以上の−ＣＨ2−基は、−ＣＦ2−で置換されていてもよく、該基中に存在する１個又は２個以上の−ＣＨ2−ＣＨ2−基は、−ＣＨ2−Ｏ−、−ＣＨ＝ＣＨ−、−ＣＨ＝ＣＦ−、−ＣＦ＝ＣＦ−、−ＣＨ＝Ｎ−又は−ＣＦ＝Ｎ−で置換されていてもよく、該基中に存在する１個又は２個以上の＞ＣＨ−ＣＨ2−基は、＞ＣＨ−Ｏ−、＞Ｃ＝ＣＨ−、＞Ｃ＝ＣＦ−、＞Ｃ＝Ｎ−又は＞Ｎ−ＣＨ2−で置換されていてもよく、該基中に存在する＞ＣＨ−ＣＨ＜基は、各々独立して、＞ＣＨ−ＣＦ＜、＞ＣＦ−ＣＦ＜又は＞Ｃ＝Ｃ＜で置換されていてもよく、
Ｒ1は、各々独立して、炭素原子数１〜１０のアルキル基又は炭素原子数２〜１０のアルケニル基を表し、該アルキル基又は該アルケニル基は非置換又は置換基として１個のＦ、−ＣＨ3又は−ＣＦ3を有することができ、及び／又は該アルキル基又は該アルケニル基中に存在する１個又は２個以上の−ＣＨ2−基は、Ｏ原子が相互に直接結合しないものとして、−Ｏ−、−ＣＯ−又は−ＣＯＯ−で置換されていてもよく、
Ｘ1は、各々独立して、Ｆ、Ｃｌ、−ＣＦ3、−ＯＣＦ3、−ＯＣＦ2Ｈ、−ＮＣＳ又は−ＣＮ基を表し、
Ｙ1及びＹ2は、各々独立して、Ｈ、Ｆ、Ｃｌ、−ＣＦ3、−ＯＣＦ3又は−ＣＮを表し、
Ｚ1、Ｚ2及びＺ3は、各々独立して、単結合、−ＣＯＯ−、−ＯＣＯ−、−ＣＨ2Ｏ−、−ＯＣＨ2−、−ＣＨ＝ＣＨ−、−ＣＦ＝ＣＦ−、−Ｃ≡Ｃ−、−(ＣＨ2)2−、−(ＣＨ2)4−、−ＣＨ＝ＣＨ−(ＣＨ2)2−、−(ＣＨ2)2−ＣＨ＝ＣＨ−、−ＣＨ＝Ｎ−、−ＣＨ＝Ｎ−Ｎ＝ＣＨ−又は−Ｎ(Ｏ)＝Ｎ−を表し、
環Ａ1及び環Ａ2は、各々独立して、１，４−フェニレン、２又は３−フルオロ−１，４−フェニレン、２，３−ジフルオロ−１，４−フェニレン、３，５−ジフルオロ−１，４−フェニレン、ピリミジン−２，５−ジイル、トランス−１，４−シクロへキシレン、トランス−１，４−シクロへキセニレン又はトランス−１，３−ジオキサン−２，５−ジイルを表し、
デカヒドロナフタレン−２，６−ジイル基及び環Ａ1並びに環Ａ2に存在する１個又は２個以上の水素原子は、重水素原子と置換されていてもよく、
ｋ1及びｋ2は、各々独立して、０、１又は２を表し、ｋ1＋ｋ2は２であり、
前記一般式（I-1）〜（I-4）の化合物を構成する原子は、その同位体原子で置換されていてもよい。）
で表される１種又は２種以上の化合物からなる液晶成分Ａを含有し、前記一般式（I-1）〜（I-4）の化合物を除く液晶成分として、＋２以上の誘電率異方性を有する化合物からなる液晶成分Ｂを０〜９９．９重量％含有し、−１０〜＋２の誘電率異方性を有する化合物からなる液晶成分Ｃを０〜８５重量％含有し、該液晶成分Ｂ及び該液晶成分Ｃの総和が０〜９９．９重量％であることを特徴とするネマチック液晶組成物。
【請求項２】  前記液晶成分Ａが、前記一般式（I-1）〜（I-4）のうち一つ、二つ又は三つ以上の一般式から選ばれる化合物を１種〜２０種含有し、該化合物の含有率が５〜１００重量％であることを特徴とする請求項１記載のネマチック液晶組成物。
【請求項３】  前記液晶成分Ａが、下記小群（I-ai）〜（I-avi）のうち一つ、二つ又は三つ以上の小群から選ばれる化合物を１種〜２０種含有し、該化合物の含有率が１０〜１００重量％であることを特徴とする請求項１又は２記載のネマチック液晶組成物。
前記一般式（I-1）〜(I-4)において、
（I-ai）Ｒ1が、炭素原子数２〜７のアルキル基又はアルケニル基である化合物、
（I-aii）Ｘ1が、Ｆ、Ｃｌ、−ＣＦ3、−ＯＣＦ3、−ＯＣＦ2Ｈ又は−ＣＮである化合物、
（I-aiii）Ｙ1及びＹ2が、Ｈ、Ｆ、Ｃｌ、−ＣＦ3又は−ＯＣＦ3である化合物、
（I-aiv）Ｚ1、Ｚ2及びＺ3が、単結合、−(ＣＨ2)2−、−ＣＯＯ−又は−Ｃ≡Ｃ−である化合物、
（I-av）環Ａ1及び環Ａ2が、トランス−１，４−シクロへキシレン、１，４−フェニレン、３−フルオロ−１，４−フェニレン又は３，５−ジフルオロ−１，４−フェニレンである化合物、
（I-avi）デカヒドロナフタレン−２，６−ジイル基、及び環Ａ1並びに環Ａ2がトランス−１，４−シクロへキシレンである場合、該環の水素原子のうち少なくとも１個が重水素原子と置換された化合物。
【請求項４】  前記液晶成分Ａが前記一般式（I-1）の化合物を含有する場合、下記小群（I-bi）〜（I-bviii）のうち一つ、二つ又は三つ以上の小群から選ばれる化合物を１種〜２０種含有し、該化合物の含有率が５〜１００重量％であることを特徴とする請求項１又は２記載のネマチック液晶組成物。
前記Ｘ1が−ＣＮである化合物において、
（I-bi）Ｒ1が炭素原子数２〜７のアルケニル基である化合物、
（I-bii）Ｙ1及びＹ2のうち一つはＦ、Ｃｌ、−ＣＦ3又は−ＯＣＦ3である化合物、
（I-biii）Ｚ1が−(ＣＨ2)2−、−(ＣＨ2)4−又は−Ｃ≡Ｃ−である化合物、
（I-biv）デカヒドロナフタレン−２，６−ジイル基が、−ＣＨ2−Ｏ−、−ＣＨ＝ＣＨ−、−ＣＨ＝ＣＦ−、−ＣＦ＝ＣＦ−、−ＣＨ＝Ｎ−、−ＣＦ＝Ｎ−、＞ＣＨ−Ｏ−、＞Ｃ＝ＣＨ−、＞Ｃ＝ＣＦ−、＞Ｃ＝Ｎ−、＞Ｎ−ＣＨ2−、＞ＣＨ−ＣＦ＜、＞ＣＦ−ＣＦ＜又は＞Ｃ＝Ｃ＜の置換基のうち少なくとも１個の置換基を有する化合物、
前記Ｘ1がＦ、Ｃｌ、−ＣＦ3又は−ＯＣＦ3である化合物において、
（I-bv）Ｒ1が炭素原子数２〜５のアルキル基又はアルケニル基である化合物、
（I-bvi）Ｙ1及びＹ2のうち一つがＨ、Ｆ、Ｃｌ、−ＣＦ3又は−ＯＣＦ3である化合物、
（I-bvii）Ｚ1が単結合、−(ＣＨ2)2−又は−Ｃ≡Ｃ−である化合物、
（I-bviii）デカヒドロナフタレン−２，６−ジイル基が、−ＣＨ2−Ｏ−、−ＣＨ＝ＣＨ−、−ＣＨ＝ＣＦ−、−ＣＦ＝ＣＦ−、−ＣＨ＝Ｎ−、−ＣＦ＝Ｎ−、＞ＣＨ−Ｏ−、＞Ｃ＝ＣＨ−、＞Ｃ＝ＣＦ−、＞Ｃ＝Ｎ−、＞Ｎ−ＣＨ2−、＞ＣＨ−ＣＦ＜、＞ＣＦ−ＣＦ＜又は＞Ｃ＝Ｃ＜の置換基のうち少なくとも１個の置換基を有する化合物。
【請求項５】  前記液晶成分Ｂが、一般式（II-1）〜（II-4）
【化２】
2000336363.tif 000002
（式中、Ｒ1、Ｘ1は、請求項１記載と同じであり、
Ｙ3及びＹ4は、各々独立して、Ｈ、Ｆ、Ｃｌ又は−ＯＣＦ3を表し、
Ｗ1、Ｗ2、Ｗ3及びＷ4は、各々独立して、Ｈ、Ｆ又はＣｌを表し、
Ｚ4、Ｚ5及びＺ6は、各々独立して、単結合、−ＣＯＯ−、−ＯＣＯ−、−ＣＨ2Ｏ−、−ＯＣＨ2−、−(ＣＨ2)2−、−(ＣＨ2)4−、−ＣＨ＝ＣＨ−(ＣＨ2)2−、−(ＣＨ2)2−ＣＨ＝ＣＨ−、−ＣＨ＝Ｎ−、−ＣＨ＝Ｎ−Ｎ＝ＣＨ−又は−Ｎ(Ｏ)＝Ｎ−を表し、Ｚ4及びＺ6はまた、各々独立して、−ＣＨ＝ＣＨ−、−ＣＦ＝ＣＦ−又は−Ｃ≡Ｃ−であってもよく、
環Ａ3、環Ａ4及び環Ａ5は、各々独立して、トランス−１，４−シクロへキシレン、トランス−１，４−シクロへキセニレン又はトランス−１，３−ジオキサン−２，５−ジイルを表し、環Ａ5はまた、１，４−フェニレン、２又は３−フルオロ−１，４−フェニレン、３，５−ジフルオロ−１，４−フェニレンであってもよく、環Ａ3、環Ａ4及び環Ａ5に存在する１個又は２個以上の水素原子は、重水素原子と置換されていても良く、
ｋ3、ｋ4及びｋ5は、各々独立して、０又は１を表し、ｋ4＋ｋ5は０又は１であり、
前記一般式（II-1）〜（II-4）の化合物を構成する原子は、その同位体原子で置換されていてもよい。）
で表される化合物群から選ばれる化合物を１種又は２種以上含有することを特徴とする請求項１、２、３又は４記載のネマチック液晶組成物。
【請求項６】  前記液晶成分Ｂが、下記小群（II-ai）〜（II-axii）のうち一つ、二つ又は三つ以上の小群から選ばれる化合物を１種〜２０種含有し、該化合物の含有率が１０〜１００重量％であることを特徴とする請求項５記載のネマチック液晶組成物。
（II-ai）前記一般式（II-1）〜（II-4）において、Ｒ1が、炭素原子数２〜５のアルケニル基である化合物、
（II-aii）前記一般式（II-1）〜（II-4）において、Ｘ1が、Ｆ、Ｃｌ又は−ＯＣＦ3である化合物、
（II-aiii）前記一般式（II-1）において、Ｚ5が−(ＣＨ2)2−又は−(ＣＨ2)4−である化合物、
（II-aiv）前記一般式（II-1）において、ｋ3が１である化合物、
（II-av）前記一般式（II-2）において、Ｙ3、Ｙ4、Ｗ1及びＷ2の少なくとも１個がＦである化合物、
（II-avi）前記一般式（II-2）において、ｋ3が１であり、Ｚ4が−Ｃ≡Ｃ−である化合物、
（II-avii）前記一般式（II-2）において、Ｚ5が単結合又は−(ＣＨ2)2−であり、Ｚ4が−ＣＯＯ−である化合物、
（II-aviii）前記一般式（II-3）において、Ｙ3、Ｙ4、Ｗ1、Ｗ2、Ｗ3及びＷ4の少なくとも１個がＦである化合物、
（II-aix）前記一般式（II-3）において、Ｚ6が−Ｃ≡Ｃ−である化合物、
（II-ax）前記一般式（II-3）において、Ｚ4が単結合又は−Ｃ≡Ｃ−であり、Ｚ6が−ＣＯＯ−である化合物、
（II-axi）前記一般式(II-4）で表される化合物、
（II-axii）前記一般式(II-1)、（II-2）及び（II-4）の化合物において、環Ａ3、環Ａ4及び環Ａ5がトランス−１，４−シクロへキシレンである場合、該環の水素原子のうち少なくとも１個が重水素原子と置換された化合物。
【請求項７】  前記液晶成分Ｂが、下記小群（II-bi）〜（II-bviii）のうち一つ、二つ又は三つ以上の小群から選ばれる化合物を１種〜２０種含有し、該化合物の含有率が１０〜１００重量％であることを特徴とする請求項５記載のネマチック液晶組成物。
（II-bi）前記一般式（II-1）において、Ｒ1が炭素原子数２〜５のアルキル基又はアルケニル基であり、ｋ3が０であり、Ｘ1が−ＣＮである化合物、
（II-bii）前記一般式（II-1）において、Ｒ1が炭素原子数２〜５のアルキル基又はアルケニル基であり、ｋ3が１であり、Ｘ1がＦ又は−ＣＮであり、Ｙ3及びＹ4が、各々独立して、Ｈ又はＦである化合物、
（II-biii）前記一般式（II-2）において、Ｒ1が炭素原子数２〜５のアルキル基又はアルケニル基であり、ｋ3が０であり、Ｘ1が−ＣＮであり、Ｙ3、Ｙ4、Ｗ1、Ｗ2がＨ又はＦである化合物、
（II-biv）前記一般式（II-2）において、Ｒ1が炭素原子数２〜５のアルキル基又はアルケニル基であり、ｋ3が１であり、Ｚ5が単結合、−(ＣＨ2)2−又は−ＣＯＯ−であり、Ｚ4が単結合、-ＣＯＯ-又は-Ｃ≡Ｃ-であり、Ｘ1がＦ又は−ＣＮ基であり、Ｙ3、Ｙ4、Ｗ1、Ｗ2がＨ又はＦである化合物、
（II-bv）前記一般式（II-3）において、Ｒ1が炭素原子数２〜５のアルキル基又はアルケニル基であり、Ｚ4及びＺ6の一方が単結合であり、他方が単結合、−ＣＯＯ−又は−Ｃ≡Ｃ−である化合物、
（II-bvi）前記一般式（II-3）において、Ｒ1が炭素原子数２〜５のアルキル基又はアルケニル基であり、Ｙ3、Ｙ4、Ｗ1、Ｗ2、Ｗ3、Ｗ4がＨ又はＦである化合物、
（II-bvii）前記一般式（II-4）において、Ｒ1が炭素原子数２〜７のアルキル基又はアルケニル基であり、ｋ4＋ｋ5が０である化合物、
（II-bviii）前記一般式(II-1)〜（II-2）の化合物において、環Ａ3及び環Ａ4がトランス−１，４−シクロへキシレンである場合、該環の水素原子のうち少なくとも１個が重水素原子と置換された化合物。
【請求項８】  前記液晶成分Ｂが、下記小群（II-ci）〜（II-civ）のうち一つ、二つ又は三つ以上の小群から選ばれる化合物を１種〜２０種含有し、該化合物の含有率が１０〜１００重量％であることを特徴とする請求項５記載のネマチック液晶組成物。
（II-ci）前記一般式（II-1）において、Ｒ1が炭素原子数２〜５のアルキル基又はアルケニル基であり、ｋ3が１であり、Ｚ4及びＺ5の一方が単結合であり、他方が単結合、−ＣＯＯ−、−(ＣＨ2)2−又は−(ＣＨ2)4−であり、Ｘ1がＦ、Ｃｌ、−ＣＦ3、−ＯＣＦ3又は−ＯＣＦ2Ｈであり、Ｙ3及びＹ4の１個又は２個がＦである化合物、
（II-cii）前記一般式（II-2）において、Ｒ1が炭素原子数２〜５のアルキル基又はアルケニル基であり、ｋ3が１であり、Ｚ5が単結合、−(ＣＨ2)2−又は−ＣＯＯ−であり、Ｚ4が単結合、−ＣＯＯ−又は−Ｃ≡Ｃ−であり、Ｘ1がＦ、Ｃｌ、−ＣＦ3、−ＯＣＦ3又は−ＯＣＦ2Ｈであり、Ｙ3及びＹ4の１個又は２個がＦであり、Ｗ1及びＷ2がＨ又はＦである化合物、
（II-ciii）前記一般式（II-3）において、Ｒ1が炭素原子数２〜５のアルキル基又はアルケニル基であり、Ｚ4及びＺ6の一方が単結合であり、他方が単結合、−ＣＯＯ−又は−Ｃ≡Ｃ−であり、Ｘ1がＦ、Ｃｌ、−ＣＦ3、−ＯＣＦ3又は−ＯＣＦ2Ｈであり、Ｙ3及びＹ4の１個又は２個がＦであり、Ｗ1、Ｗ2、Ｗ3及びＷ4がＨ又は１個以上がＦ原子である化合物、
（II-civ）前記一般式(II-1)〜（II-2）の化合物において、環Ａ3及び環Ａ4がトランス−１，４−シクロへキシレンである場合、該環の水素原子の少なくとも３個が重水素原子と置換された化合物。
【請求項９】  前記液晶成分Ｃが、一般式（III-1）〜（III-4）
【化３】
2000336363.tif 000003
（式中、Ｗ1〜Ｗ3、Ｚ4〜Ｚ6、環Ａ3、ｋ3〜ｋ5は請求項１及び５記載と同じであり、
Ｒ2及びＲ3は、各々独立して、炭素原子数１〜７のアルキル基、アルコキシ基又は炭素原子数２〜７のアルケニル、アルケニルオキシ基を表し、該アルキル基、該アルコキシ基、該アルケニル基又は該アルケニルオキシ基は非置換又は置換基として１個のＦ、−ＣＨ3又は−ＣＦ3を有することができ、及び／又は該アルキル基、該アルコキシ基、該アルケニル基又は該アルケニルオキシ基中に存在する１個又は２個以上の−ＣＨ2−基は、Ｏ原子が相互に直接結合しないものとして、−Ｏ−、−ＣＯ−又は−ＣＯＯ−で置換されていてもよく、
Ｙ5、Ｙ6及びＹ7は、各々独立して、Ｈ、Ｆ、Ｃｌ、−ＣＦ3、−ＯＣＦ3又は−ＣＮを表し、Ｙ7はまた、各々独立して、−ＣＨ3であってもよく、
環Ａ6及び環Ａ7は、各々独立して、トランス−１，４−シクロへキシレン、トランス−１，４−シクロへキセニレン又はトランス−１，３−ジオキサン−２，５−ジイル、１，４−フェニレン、２又は３−フルオロ−１，４−フェニレン、２，３−ジフルオロ−１，４−フェニレン、３，５−ジフルオロ−１，４−フェニレンを表し、
環Ａ3、環Ａ6及び環Ａ7に存在する１個又は２個以上の水素原子は、重水素原子と置換されていてもよく、
前記一般式（III-1）〜（III-4）の化合物を構成する原子は、その同位体原子で置換されていてもよい。）
で表される化合物群から選ばれる化合物を含有することを特徴とする請求項１、２、３、４、５、６、７又は８記載のネマチック液晶組成物。
【請求項１０】  前記液晶成分Ｃが、前記一般式（III-1）で表される化合物、及び／又は前記一般式(III-2)で表される化合物、及び／又は前記一般式（III-3）で表される化合物から選ばれる化合物を１種又は２種以上含有し、該化合物の含有率が１０〜１００重量％であることを特徴とする請求項９記載のネマチック液晶組成物。
【請求項１１】  前記液晶成分Ｃが、下記小群（III-ai）〜（III-axii）のうち一つ、二つ又は三つ以上の小群から選ばれる化合物を１種〜２０種含有し、該化合物の含有率が１０〜１００重量％であることを特徴とする請求項９記載のネマチック液晶組成物。
（III-ai）前記一般式（III-1）〜（III-4）において、Ｒ2が、炭素原子数２〜５のアルケニル基である化合物、
（III-aii）前記一般式（III-1）〜（III-4）において、Ｒ3が、炭素原子数２〜７の直鎖状アルケニル基又はアルケニルオキシ基である化合物、
（III-aiii）前記一般式（III-1）の化合物において、ｋ3が０であり、Ｚ5が単結合又は-(ＣＨ2)2-である化合物、
（III-aiv）前記一般式（III-1）の化合物において、ｋ3が１である化合物、
（III-av）前記一般式（III-2）で表される化合物、
（III-avi）前記一般式（III-3）の化合物において、Ｙ5、Ｙ6、Ｗ1、Ｗ2及びＷ3の少なくとも１個がＦである化合物、
（III-avii）前記一般式（III-3）の化合物において、Ｙ7がＦ又は−ＣＨ3である化合物、
（III-aviii）前記一般式（III-3）の化合物において、ｋ3が０であり、Ｚ6が単結合である化合物、
（III-aix）前記一般式（III-3）の化合物において、ｋ3が１であり、Ｚ4が単結合、−ＯＣＯ−、−ＣＨ2Ｏ−、−ＯＣＨ2−、−(ＣＨ2)2−、−(ＣＨ2)4−、−ＣＨ＝ＣＨ−(ＣＨ2)2−、−(ＣＨ2)2−ＣＨ＝ＣＨ−、−ＣＨ＝Ｎ−、−-ＣＨ＝Ｎ−Ｎ＝ＣＨ−、−Ｎ(Ｏ)＝Ｎ−、−ＣＨ＝ＣＨ−又は−ＣＦ＝ＣＦ−である化合物、
（III-ax）前記一般式（III-3）の化合物において、Ｚ4が−ＣＯＯ−又は−Ｃ≡Ｃ−であり、Ｚ6が−ＯＣＯ−、−ＣＨ2Ｏ−、−ＯＣＨ2−、−(ＣＨ2)2−、−(ＣＨ2)4−、−ＣＨ＝ＣＨ−(ＣＨ2)2−、−(ＣＨ2)2−ＣＨ＝ＣＨ−、−ＣＨ＝Ｎ−、−ＣＨ＝Ｎ−Ｎ＝ＣＨ−、−Ｎ(Ｏ)＝Ｎ−、−ＣＨ＝ＣＨ−、-ＣＦ＝ＣＦ-又は-Ｃ≡Ｃ-である化合物、
（III-axi）前記一般式(III-4）で表される化合物、
（III-axii）前記一般式(III-1)〜（III-４）の化合物において、環Ａ3、環Ａ6及び環Ａ7がトランス−１，４−シクロへキシレンである場合、該環の水素原子の少なくとも１個が重水素原子と置換された化合物。
【請求項１２】  前記液晶成分Ｃが、下記小群（III-bi）〜（III-bix）のうち一つ、二つ又は三つ以上の小群から選ばれる化合物を１種〜２０種含有し、該化合物の含有率が１０〜１００重量％であることを特徴とする請求項９記載のネマチック液晶組成物。
（III-bi）前記一般式（III-1）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｋ3が０であり、Ｚ5が単結合、−ＣＯＯ−又は−(ＣＨ2)2−である化合物、
（III-bii）前記一般式（III-1）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｋ3が１であり、環Ａ6がトランス−１，４−シクロヘキシレンであり、Ｚ4及びＺ5の一方が単結合であり、他方が単結合、−ＣＯＯ−又は−(ＣＨ2)2−である化合物、
（III-biii）前記一般式（III-2）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、環Ａ3がトランス−１，４−シクロヘキシレン又はトランス−１，４−シクロヘキセニレンであり、ｋ3が０であり、Ｚ5が単結合、−ＣＯＯ−又は−(ＣＨ2)2−である化合物、
（III-biv）前記一般式（III-2）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、環Ａ3がトランス−１，４−シクロヘキシレン又はトランス−１，４−シクロヘキセニレンであり、ｋ3が１であり、Ｚ4及びＺ5の一方が単結合である化合物、
（III-bv）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｋ3が０であり、Ｚ6が単結合、−Ｃ≡Ｃ−又は−ＣＨ＝Ｎ−Ｎ＝ＣＨ−である化合物、
（III-bvi）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｋ3が１であり、Ｚ4が単結合、−(ＣＨ2)2−、−ＣＯＯ−又は−Ｃ≡Ｃ−であり、Ｚ6が単結合、−ＣＯＯ−又は−Ｃ≡Ｃ−である化合物、
（III-bvii）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｋ3が１であり、Ｚ4及びＺ6の一方が単結合であり、他方が単結合又は−Ｃ≡Ｃ−であり、Ｗ1及びＷ2の少なくとも１個がＦである化合物、
（III-bviii）前記一般式（III-3）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、Ｙ6及びＹ7のいずれかがＦ又は−ＣＨ3により置換された化合物、
（III-bix）前記一般式（III-4）において、Ｒ2が炭素原子数１〜５のアルキル基、炭素原子数２〜５のアルケニル基であり、Ｒ3が炭素原子数１〜５のアルキル基、アルコキシ基、炭素原子数２〜５のアルケニル基、アルケニルオキシ基であり、ｋ4＋ｋ5が０である化合物。
【請求項１３】  前記液晶組成物が、４個の六員環を有したコア構造の化合物であって、該化合物の液晶相−等方性液体相転移温度が１００℃以上を有する化合物を1種又は２種以上含有することを特徴とする請求項１〜１２記載のネマチック液晶組成物。
【請求項１４】  前記液晶組成物が、２〜４０の誘電率異方性であり、０．０２〜０．４０の複屈折率であり、５０℃〜１８０℃のネマチック相−等方性液体相転移温度であり、−２００℃〜０℃の結晶相、スメクチック相又はガラス相−ネマチック相転移温度であることを特徴とする請求項１〜１３記載のネマチック液晶組成物。
【請求項１５】  前記液晶組成物に、誘起螺旋ピッチが０．５〜１０００μｍとなる光学活性基を有する化合物を含有することを特徴とする請求項１〜１４記載のネマチック液晶組成物。
【請求項１６】  請求項１５記載のネマチック液晶組成物を用いたアクティブ・マトリクス、ツイスティッド・ネマチック又はスーパー・ツイスティッド・ネマチック液晶表示装置。
但し、一般式（I-1）〜（I-4）のデカヒドロナフタレン−２，６−ジイル基はテトラヒドロナフタレン−２，６−ジイル基を表すことはない。
【請求項１７】  請求項１〜１５記載の液晶組成物及び透明性固体物質を含有した調光層を有する光散乱形液晶表示装置。
但し、一般式（I-1）〜（I-4）のデカヒドロナフタレン−２，６−ジイル基はテトラヒドロナフタレン−２，６−ジイル基を表すことはない。
【請求項１８】  前記調光層において、前記液晶組成物が連続層をなし、該連続層中に前記透明性固体物質が均一な三次元網目状構造を形成したことを特徴とする請求項１７記載の光散乱形液晶表示装置。
但し、一般式（I-1）〜（I-4）のデカヒドロナフタレン−２，６−ジイル基はテトラヒドロナフタレン−２，６−ジイル基を表すことはない。